(57)【要約】      （修正有）【課題】半導体チップを基板に実装する方法において、先供給型プロセスで用いることができ、接続安定性を改善した樹脂組成物の提供。【解決手段】（Ａ）２官能以上の（メタ）アクリレート（Ｂ）無水マレイン酸変性ポリブタジエン（Ｃ）有機過酸化物（Ｄ）シリカフィラー（Ｅ）シランカップリング剤（Ｆ）フラックス剤として式１，２の化合物を前記Ａ〜Ｆの合計に対し０．２〜２．２質量％含み、式１，２の化合物のモル比が１：０．３〜１：３．１である樹脂組成物。2015168691.tif 000024【選択図】なし【特許請求の範囲】
【請求項１】
（Ａ）２官能以上の（メタ）アクリレートと、
（Ｂ）無水マレイン酸変性したポリブタジエンと、
（Ｃ）有機過酸化物と、
（Ｄ）シリカフィラーと、
（Ｅ）シランカップリング剤と、
（Ｆ）フラックス剤として式（１）の化合物ｆ１および式（２）の化合物ｆ２と
【化１】
2015168691.tif 000018
【化２】
2015168691.tif 000019
を含み、
前記（Ａ）〜（Ｆ）の合計に対し前記（Ｆ）が０．２〜２．２質量％含まれ、
前記ｆ１と前記ｆ２とのモル比が、１：０．３〜１：３．１である
ことを特徴とする樹脂組成物。
【請求項２】
前記（Ｅ）が、式（３）および式（４）の化合物の少なくとも１つを含む
【化３】
2015168691.tif 000020
【化４】
2015168691.tif 000021
ことを特徴とする請求項１に記載の樹脂組成物。
【請求項３】
前記（Ａ）が、式（５）および式（６）の化合物の少なくとも１つを含む（ただしＲ1およびＲ2は、それぞれ水素原子またはメチル基である）
【化５】
2015168691.tif 000022
【化６】
2015168691.tif 000023
ことを特徴とする請求項１または２に記載の樹脂組成物。
【請求項４】
請求項１ないし３のいずれか一項に記載の樹脂組成物を含む先供給型半導体封止剤。
【請求項５】
請求項１ないし３のいずれか一項に記載の樹脂組成物を含む半導体封止用フィルム。
【請求項６】
請求項４に記載の先供給型半導体封止剤または請求項５に記載の半導体封止用フィルムを用いて封止された半導体素子を有する半導体装置。
【発明の詳細な説明】
【技術分野】
【０００１】
本発明は、樹脂組成物、先供給型半導体封止剤、半導体封止用フィルムおよび半導体装置に関する。
【背景技術】
【０００２】
半導体チップ（半導体素子）を基板（またはパッケージ）に実装する手法の一つにフリップチップ実装がある。フリップチップ実装は、半導体チップと基板とをバンプを用いて電気的に接続する技術である。バンプの周辺を補強するため、半導体チップと基板の間には樹脂組成物（いわゆるアンダーフィル剤）が充填される。フリップチップ実装においては、従来、半導体チップと基板とを接続した後、半導体チップと基板との間隙（ギャップ）に樹脂組成物を充填させるプロセス（以下「後供給型」プロセスという）が広く用いられている。
【０００３】
製品の小型化や高信頼性化の要求から、ギャップをより狭くすることが求められている。狭ギャップ化を実現するため、銅ピラーを用いたフリップチップ実装が開発されている。しかし、後供給型プロセスでは狭ギャップ化への対応に問題があった。これに対し、近年、基板上に樹脂組成物を塗布し、その上から半導体チップを載せ、その後、樹脂組成物の硬化および半導体チップと基板との接続を行うプロセス（以下「先供給型」プロセスという）が開発されている。先供給型プロセス用の樹脂組成物には、狭いギャップへの対応から低粘性であること等、後供給型プロセス用の樹脂組成物とは異なる特性が求められる。例えば特許文献１は、先供給型プロセスで用いられる熱硬化性液状封止樹脂組成物を開示している。
【先行技術文献】
【特許文献】
【０００４】
【特許文献１】特開２００９−９６８８６号公報
【発明の概要】
【発明が解決しようとする課題】
【０００５】
先供給型プロセスで用いられる樹脂組成物に要求される特性は厳しくなっている。要求される特性の一つに、接続安定性がある。
【０００６】
本発明は、先供給型プロセスで用いることができ、接続安定性を改善した樹脂組成物を提供する。
【課題を解決するための手段】
【０００７】
本発明は、（Ａ）２官能以上の（メタ）アクリレートと、（Ｂ）無水マレイン酸変性したポリブタジエンと、（Ｃ）有機過酸化物と、（Ｄ）シリカフィラーと、（Ｅ）シランカップリング剤と、（Ｆ）フラックス剤として式（１）の化合物ｆ１および式（２）の化合物ｆ２（ｏ−フタル酸）とを含み、前記（Ａ）〜（Ｆ）の合計に対し前記（Ｆ）が０．２〜２．２質量％含まれ、前記ｆ１と前記ｆ２とのモル比が、１：０．３〜１：３．１であることを特徴とする樹脂組成物を提供する。
【化１】
2015168691.tif 000002
【化２】
2015168691.tif 000003
【０００８】
前記（Ｅ）が、式（３）および式（４）の化合物の少なくとも１つを含んでもよい。
【化３】
2015168691.tif 000004
【化４】
2015168691.tif 000005
【０００９】
前記（Ａ）が、式（５）および式（６）の化合物の少なくとも１つを含んでもよい（ただしＲ1およびＲ2は、それぞれ水素原子またはメチル基である）。
【化５】
2015168691.tif 000006
【化６】
2015168691.tif 000007
【００１０】
また、本発明は、上記の樹脂組成物を含む先供給型半導体封止剤を提供する。
【００１１】
さらに、本発明は、上記の樹脂組成物を含む半導体封止用フィルムを提供する。
【００１２】
さらに、本発明は、上記の先供給型半導体封止剤または上記の半導体封止用フィルムを用いて封止された半導体素子を有する半導体装置を提供する。
【発明の効果】
【００１３】
本発明によれば、先供給型プロセスで用いることができ、接続安定性を改善した樹脂組成物を得ることができる。
【図面の簡単な説明】
【００１４】
【図１】半導体装置を例示する図。
【図２】実装試験に用いた基板および半導体チップの概形を例示する図。
【図３】実装の温度プロファイルを例示する図。
【図４】超音波画像観察の結果を例示する図。
【図５】開口部の顕微鏡観察の結果を示す模式図。
【発明を実施するための形態】
【００１５】
本発明の樹脂組成物は、（Ａ）２官能以上の（メタ）アクリレートと、（Ｂ）無水マレイン酸変性したポリブタジエンと、（Ｃ）有機過酸化物と、（Ｄ）シリカフィラーと、（Ｅ）シランカップリング剤と、（Ｆ）フラックス剤として式（１）の化合物ｆ１（１，８−ジアザビシクロ（５．４．０）ウンデセン−７）と、式（２）の化合物ｆ２とを含む。樹脂組成物は、室温で液状であることが好ましい。
【化７】
2015168691.tif 000008
【化８】
2015168691.tif 000009
【００１６】
（Ａ）成分は、２つ以上の官能基を有するアクリレートまたはメタクリレートである。（Ａ）成分としては、例えば、ＥＯ変性ビスフェノールＡジメタクリレート（2.2 Bis〔4-(Methacryloxy Ethoxy)Phenyl〕Propane、式（５））およびトリシクロデカンジメタノールジアクリレート（Tricylodecane dimethanol Diacrylate、式（６））が用いられる。
【化９】
2015168691.tif 000010
【化１０】
2015168691.tif 000011
【００１７】
なお、「ＥＯ変性」とはエチレンオキシドユニット（−ＣＨ2−ＣＨ2−Ｏ−）のブロック構造を有することを意味する。ここで、Ｒ1およびＲ2は、それぞれ水素原子（Ｈ）またはメチル基（ＣＨ3）である。また、ｍ＋ｎ＝２．３〜４．０であることが好ましい。ここで例示した化合物は単独で用いられてもよいし、２つ以上のものが混合して用いられてもよい。（Ａ）成分は、（Ａ）〜（Ｆ）成分の合計に対し２５〜４０質量％含まれることが好ましく、２９〜３６質量％含まれることがより好ましい。（Ａ）成分として式（５）の化合物および式（６）の化合物を用いた場合、式（５）の化合物は１０〜１５質量％含まれることが好ましく、式（６）の化合物は１５〜２５質量％含まれることが好ましい。
【００１８】
（Ｂ）成分は、（Ａ）〜（Ｆ）成分の合計に対し１〜１０質量％含まれることが好ましく、３〜５質量％含まれることがより好ましい。
【００１９】
（Ｃ）成分としては、例えば式（７）または式（８）の化合物が用いられる。（Ｃ）成分は、（Ａ）〜（Ｆ）成分の合計に対し０．１〜０．６質量％含まれることが好ましい。樹脂組成物において、ここで例示した化合物は単独で用いられてもよいし、２つ以上のものが混合して用いられてもよい。
【化１１】
2015168691.tif 000012
【化１２】
2015168691.tif 000013
【００２０】
（Ｄ）成分は、（Ａ）〜（Ｆ）成分の合計に対し５０〜７０質量％含まれることが好ましい。
【００２１】
（Ｅ）成分としては、エポキシ系、アミノ系、ビニル系、メタクリル系、アクリル系、メルカプト系、グリシドキシ系等の各種シランカップリング剤が挙げられる。この中でも、式（３）および式（４）の化合物が好ましい。樹脂組成物において、ここで例示した化合物は単独で用いられてもよいし、２つ以上のものが混合して用いられてもよい。（Ｅ）成分は、（Ａ）〜（Ｆ）成分の合計に対し０．１〜０．５質量％含まれることが好ましい。
【化１３】
2015168691.tif 000014
【化１４】
2015168691.tif 000015
【００２２】
（Ｆ）成分は、（Ａ）〜（Ｆ）成分の合計に対し０．２〜２．２質量％含まれることが好ましい。また、化合物ｆ１および化合物ｆ２はモル比で１：０．３〜１：５の範囲にあることが好ましく、１：０．３〜１：３．１の範囲にあることがより好ましい。
【００２３】
樹脂組成物は、上記の（Ａ）〜（Ｆ）成分に加えて、（Ｇ）添加剤を含んでいてもよい。添加剤としては、例えば、その他（メタ）アクリレート化合物、エポキシ化合物、ビスマレイミド化合物、シアネートエステル化合物などの熱硬化性成分、熱硬化性成分の硬化剤や硬化促進剤、レオロジー調整剤、分散剤、沈降防止剤、消泡剤、着色剤、表面調整剤、エラストマー類、フェノキシ樹脂、ポリエステル樹脂、溶剤可溶性ポリイミド樹脂などの熱可塑性樹脂が挙げられる。硬化剤および硬化促進剤は、熱硬化成分の硬化および促進に用いられる。レオロジー調整剤は、塗布適性および流動適性の調整に用いられる。分散剤および沈降防止剤は、充填剤および着色剤の分散性向上および沈降防止のために用いられる。消泡剤は、消泡性の調整に用いられる。着色剤は、着色に用いられる。表面調整剤は、表面状態および濡れ性の調整に用いられる。エラストマー類は、弾性率および応力の調整に用いられる。固形樹脂は、粘度および靭性等の調整のために用いる。これらの添加剤は単独で用いられてもよいし、２つ以上のものが混合して用いられてもよい。
【００２４】
この樹脂組成物は、例えば、原料を、所定の配合で、ライカイ機、ポットミル、三本ロールミル、回転式混合機、二軸ミキサー等の混合機に投入し、混合することにより製造される。なお、樹脂組成物は、これ以外の方法により製造されてもよい。
【００２５】
この樹脂組成物は、例えば、半導体素子等の電子デバイスの封止、特に、いわゆる先供給型（pre-applied）プロセスにおける電子デバイスの封止に用いられる。先供給型プロセスとは、まず、基板に封止剤を塗布し、その上に半導体素子を載せた後、封止剤の硬化と、半導体素子と基板の接続とを行うプロセスをいう。
【００２６】
図１は、本実施形態に係る樹脂組成物を用いて封止された半導体素子を有する半導体装置１０を例示する図である。半導体装置１０は、半導体チップ１と、基板２とを有する。半導体チップ１および基板２には、それぞれ、銅ピラー３が設けられている。半導体チップ１と基板２とを接続するため、はんだ４が用いられる。まず基板２上に、樹脂組成物５が例えばディスペンサーを用いて塗布される。例えばフリップチップボンダーを用いて、半導体チップ１と基板２とが位置合わせさせる。その後、はんだ４の融点以上の温度に加熱しつつ、所定の荷重で半導体チップ１を基板２に押し付ける。こうして、半導体チップ１と基板２とを接続するとともに、軟化した樹脂組成物によりギャップが充填される。なお、図１の構成はあくまで一例であり、本実施形態に係る半導体装置の構成はこれに限定されるものではない。
【００２７】
別の例で、この樹脂組成物は、フィルム状に成形されてもよい。この場合、半導体チップの実装においては、液状の樹脂組成物の代わりにこのフィルムが用いられる。すなわち、まず、基板上に樹脂組成物を含むフィルムを貼り付ける。次に、フリップチップボンダーを用いてはんだの融点以上の温度に加熱しつつ、所定の荷重で半導体チップを基板に押し付ける。
【実施例】
【００２８】
（１）樹脂組成物の調整
表１および２は、実施例１〜８および比較例１〜７の樹脂組成物の組成、および後述する評価の結果を示す。表１および２において、樹脂組成物の組成は質量部で表されている。
【００２９】
（Ａ）成分としては、（メタ）アクリレートａ１（式（６）の化合物）およびａ２（式（５）の化合物）が用いられた。（メタ）アクリレートａ１としては、共栄社化学株式会社製のＤＣＰ−Ａが用いられた。（メタ）アクリレートａ２としては、共栄社化学株式会社製のＢＰ−２ＥＭＫが用いられた。（Ｂ）成分としては、Ｃｒａｙ  Ｖａｌｌｅｙ社製のＲｉｃｏｎ１３０ＭＡ１３が用いられた。（Ｃ）成分としては、有機過酸化物ｃ１（式（７）の化合物）およびｃ２（式（８）の化合物）が用いられた。有機過酸化物ｃ１としては、日油株式会社製のパークミル（登録商標）Ｄが用いられた。有機過酸化物ｃ２としては、日油株式会社製のパーブチル（登録商標）Ｐが用いられた。（Ｄ）成分としては、アドマテックス株式会社製のＳＯＥ２が用いられた。（Ｅ）成分としてはシランカップリング剤ｅ１（式（３）の化合物）およびｅ２（式（４）の化合物）が用いられた。シランカップリング剤ｅ１としては、信越化学工業株式会社製のＫＢＭ４０３が用いられた。シランカップリング剤ｅ２としては、信越化学工業株式会社製のＫＢＭ５０３が用いられた。（Ｆ）成分の化合物ｆ１としては、サンアプロ株式会社製のＤＢＵが用いられた。化合物ｆ２としては、東京化成工業株式会社製のｏ−フタル酸が用いられた。一部の比較例においては、化合物ｆ２に代わり東京化成工業株式会社製のｏ−トルイル酸が用いられた。
【００３０】
（２）実装試験
実施例１〜８および比較例１〜７に対し、実装試験を行った。試験に用いた試料は、所定の形状の半導体チップを所定の形状の基板に実装することにより作製した。基板としては、電極材料としてＣｕ用い、Ｃｕ電極をＮｉでめっきし、さらにＡｕでめっきしたもの（以下Ｎｉ／Ａｕ基板という）、およびＣｕを用い表面をＯＳＰ（Organic Solderability Preservative）処理したもの（以下Ｃｕ／ＯＳＰ基板という）の２種類を採用した。図２は、試料の作成に用いた基板および半導体チップの概形を示している。実装には、パナソニックファクトリーソリューションズ株式会社製のフリップチップボンダーＦＣＢ３を用いた。実装の条件は以下のとおりである。まず、基板を１２５℃で３０分、ベークした。ベーク後、基板をステージ上に載せ、ディスペンサーで基板上に樹脂組成物を塗布した。樹脂組成物の塗布後、基板を温度７０℃のステージに移し、半導体チップを基板に載せると同時に図３の温度プロファイルに従って樹脂組成物の硬化および半導体チップと基板の接合を行った。荷重は１５Ｎであった。接合後、後硬化として、１６５℃で６０分熱処理した。
【００３１】
上記のように作製した試料について、超音波画像観察、顕微鏡観察、および抵抗値測定により評価した。超音波画像観察は、超音波映像装置（Scanning Acoustic Tomography、ＳＡＴ）により得られた画像を用いて行った。７つの試料を観察し、半導体チップの下に樹脂組成物が全面に充填されているか、およびボイドが発生しているか、という点を確認した。樹脂組成物が全面に充填されていないもの、およびボイドが確認されたものを不良品と判断した。顕微鏡観察については、試料の半導体チップ部分を研磨により除去した後で、開口部を顕微鏡で観察した。開口部にボイドが確認されたものを不良品と判断した。抵抗値測定については、試料の抵抗値測定パッドを用いて抵抗値を測定した。７つの試料を測定し、２８〜３２Ωの抵抗値を示したものを良品と判断し、この範囲外の抵抗値を示したものを不良品と判断した。なお、２８〜３２Ωの抵抗値を示したものを良品と判断した理由は以下のとおりである。抵抗値が２８〜３２Ωの試料の断面を観察したところ、はんだと基板電極との間に合金層の成長が見られ良好な接合状態が確認された。２７Ω以下では基板電極間ではんだの接触が見られる場合があった。また３３Ω以上では、合金層の成長がみられない、またははんだの濡れ広がりが見られない試料が確認された。
【００３２】
（３）吸湿リフロー試験
実施例１〜８および比較例１〜７に対し、吸湿リフロー試験を行った。実装性の評価に用いた試料のうち５つ（半導体チップを研磨していないもの）の試料を、温度３０℃、相対湿度６０％の恒温恒湿槽に入れ、１９２時間、吸湿させた。吸湿後、最高温度２６０℃のリフロー炉に、試料を３回繰り返して通過させた後で、超音波画像観察を行った。超音波画像観察においてデラミネーション（樹脂組成物の剥がれ）が起きていたものを不良品と判断した。また、超音波画像観察に加え、抵抗値測定を行った。抵抗値測定においては、実装性の評価における抵抗値測定と同様、２８〜３２Ωの抵抗値を示したものを良品と判断し、この範囲外の抵抗値を示したものを不良品と判断した。
【００３３】
なお表１および２において、「ＳＡＴ」、「平面研磨」、および「導通性」という項目は、それぞれ、超音波画像観察、顕微鏡観察、および抵抗値測定の結果を示している。評価結果は、（不良品数）／（測定数）で示されている。
【００３４】
図４は、超音波画像観察の結果を例示する図である。図４（Ａ）は良品の例を、図４（Ｂ）は不良品の例を、それぞれ示している。図４（Ｂ）の例では、チップの右上部および右下部にデラミネーションが発生している。
【００３５】
図５は、開口部の顕微鏡観察の結果を示す模式図である。図５（Ａ）は良品の例を、図５（Ｂ）は不良品の例を、それぞれ示している。図５（Ｂ）の例では、一部のバンプの近傍にボイドが発生している。
【００３６】
（４）ヒートサイクル試験
実施例１〜８および比較例１〜７に対し、ヒートサイクル試験を行った。吸湿リフロー試験に使用した試料を、気槽ヒートサイクル試験機において試験した。試験条件は、高温１２５℃、低温−５５℃に各３０分さらすものであった。５００サイクル毎に試料を取り出し、超音波画像観察および抵抗値測定を行った。超音波画像観察においてデラミネーションが起きていたものを不良品と判断した。また、抵抗値測定においては、２８〜３２Ωの抵抗値を示したものを良品と判断し、この範囲外の抵抗値を示したものを不良品と判断した。
【００３７】
（５）評価結果
【表１】
2015168691.tif 000016
【００３８】
【表２】
2015168691.tif 000017
【００３９】
実施例１〜３および比較例１〜２は、（Ｃ）成分として有機過酸化物ｃ２を用い、（Ｅ）成分としてシランカップリング剤ｅ１を用いた例を示している。これらの例において、（Ｆ）成分の含有量が異なっている。（Ｆ）成分の含有量が０．１質量％である例（比較例１）においては、Ｃｕ／ＯＳＰ基板を用いた場合のヒートサイクル試験において、１５００サイクル以上で抵抗値の不良が発生した。（Ｆ）成分の含有量が２．３質量％である例（比較例２）においては、実装試験の超音波画像観察および開口部の顕微鏡観察において不良が発生した。これに対し、実施例１〜３ではいずれの基板を用いても、ヒートサイクル試験において不良は発生しなかった。
【００４０】
実施例４は、（Ｃ）成分として有機過酸化物ｃ１を用いた例である。実施例５は、（Ｅ）成分としてシランカップリング剤ｅ２を用いた例である。実施例６は、（Ｅ）成分としてシランカップリング剤ｅ１およびｅ２を併用した例である。これらの試料においては、いずれの基板を用いても、ヒートサイクル試験において不良は発生しなかった。
【００４１】
実施例７〜８および比較例３〜４は、実施例１に対し、化合物ｆ１と化合物ｆ２のモル比を異ならせた例である。モル比が１．００：０．１１である例（比較例３）および１．００：５．７４である例（比較例４）においては、実装試験の超音波画像観察および開口部の顕微鏡観察において不良が発生した。これに対し、比較例１および７〜８ではいずれの基板を用いても、ヒートサイクル試験において不良は発生しなかった。
【００４２】
比較例５は化合物ｆ２を用いなかった例であり、比較例６は化合物ｆ１を用いなかった例である。また、比較例７は、化合物ｆ２に代わりｏ−トルイル酸を用いた例である。これらの例では、実装試験において不良が発生した。特に比較例６では樹脂組成物がゲル化してしまい評価をすることができなかった。
【符号の説明】
【００４３】
１…半導体チップ、２…基板、３…銅ピラー、４…はんだ、５…樹脂組成物
【図１】
2015168691.tif 000025
【図２】
2015168691.tif 000026
【図３】
2015168691.tif 000027
【図５】
2015168691.tif 000028
【図４】
2015168691.tif 000029